(57)【特許請求の範囲】
【請求項１】
架橋構造および２〜１０ｍｍｏｌ／ｇのカルボキシル基を有し、捲縮率が７％以上であることを特徴とする架橋アクリレート系繊維であって、繊維全体にカルボキシル基が存在しており、かつ、２種類のアクリロニトリル系重合体からなるサイド・バイ・サイド構造を有するアクリロニトリル系繊維に１分子中の窒素数が２以上である窒素含有化合物による架橋処理および加水分解処理を施して得られたものであることを特徴とする架橋アクリレート系繊維。
【請求項２】
カルボキシル基量が５〜１０ｍｍｏｌ／ｇであることを特徴とする請求項１に記載の架橋アクリレート系繊維。
【請求項３】
捲縮率が１０％以上であることを特徴とする請求項１または２に記載の架橋アクリレート系繊維。
【請求項４】
カルボキシル基の対イオンとして、多価金属イオンを有することを特徴とする請求項１から３のいずれかに記載の架橋アクリレート系繊維。
【請求項５】
請求項１から４のいずれかに記載の架橋アクリレート系繊維を含有する繊維構造物。
【請求項６】
請求項１から４のいずれかに記載の架橋アクリレート系繊維を含有する中綿。
【発明の詳細な説明】
【技術分野】
【０００１】本発明は、捲縮性能、なかでも嵩高性および絡合性に優れた特性と高い吸湿性能を併せ持つ架橋アクリレート系繊維に関する。
【背景技術】
【０００２】架橋アクリレート系繊維は、ｐＨ緩衝性、制電性、保水性等の調和機能や高吸湿率、高吸湿速度、高吸湿率差あるいはそれに由来する調温・調湿機能を有することが知られており（例えば、特許文献１、２）、衣料分野や産業資材分野で利用されている。【０００３】しかしながら、架橋アクリレート系繊維は、高吸湿率を有するために嵩高さ及び形態安定性が低いという特徴を有している。このため、カード加工が難しく、また、中綿などの嵩高性が求められる用途等への展開が進まない状況にあった。
【先行技術文献】
【特許文献】
【０００４】
【特許文献１】特開平７−２１６７３０号公報
【特許文献２】特開平５−１３２８５８号公報
【発明の概要】
【発明が解決しようとする課題】
【０００５】本発明の目的は、従来技術では提供されていなかった、高吸放湿性と、加工性あるいは嵩高さを両立する繊維を提供することにある。また、本発明の更なる目的は、例えば、衣料・寝具分野等において有用な、吸湿発熱性や蒸れ感を低減させる吸湿性能と、保温性を向上させる嵩高さを併せ持つ繊維構造物を提供することにある。
【課題を解決するための手段】
【０００６】
本発明の上記目的は、下記の手段により達成される。
（１）  架橋構造および２〜１０ｍｍｏｌ／ｇのカルボキシル基を有し、捲縮率が７％以上であることを特徴とする架橋アクリレート系繊維であって、繊維全体にカルボキシル基が存在しており、かつ、２種類のアクリロニトリル系重合体からなるサイド・バイ・サイド構造を有するアクリロニトリル系繊維に１分子中の窒素数が２以上である窒素含有化合物による架橋処理および加水分解処理を施して得られたものであることを特徴とする架橋アクリレート系繊維。
（２）  カルボキシル基量が５〜１０ｍｍｏｌ／ｇであることを特徴とする（１）に記載の架橋アクリレート系繊維。
（３）  捲縮率が１０％以上であることを特徴とする（１）または（２）に記載の架橋アクリレート系繊維。
（４）  カルボキシル基の対イオンとして、多価金属イオンを有することを特徴とする（１）から（３）のいずれかに記載の架橋アクリレート系繊維。
（５）  （１）から（４）のいずれかに記載の架橋アクリレート系繊維を含有する繊維構造物。
（６）  （１）から（４）のいずれかに記載の架橋アクリレート系繊維を含有する中綿。
【発明の効果】
【０００７】本発明の架橋アクリレート系繊維は、高い吸湿性能と嵩高さを併せ持ち、体から発生する体液由来の蒸れ感を低減し、かつ保温性による快適な温湿度環境を実現する。また絡合性を有し、カード工程でのウェブ作成を容易にすることが可能である。かかる本発明の架橋アクリレート系繊維は衣料や寝具の中綿などに好適に利用できる。
【発明を実施するための形態】
【０００８】以下に本発明を詳細に説明する。本発明の架橋アクリレート系繊維は、架橋構造および２〜１０ｍｍｏｌ／ｇのカルボキシル基を有し、捲縮率が７％以上であることを特徴とする繊維である。カルボキシル基は、架橋アクリレート系繊維において吸放湿性、吸湿発熱性などの特性を発現させる要因であり、繊維中に２〜１０ｍｍｏｌ／ｇ、より好ましくは５〜１０ｍｍｏｌ／ｇ、さらに好ましくは５〜８ｍｍｏｌ／ｇの範囲で含有させる。カルボキシル基量が２ｍｍｏｌ／ｇを下回ると他の繊維と混用した繊維構造物などにおいて吸湿性能が十分に得られなくなり、１０ｍｍｏｌ／ｇを超えると吸湿あるいは吸水時に脆弱となり、繊維形状や吸湿性能を維持できなくなる。
【０００９】捲縮率はＪＩＳ  Ｌ１０１５で規定され、捲縮率が高いほど繊維と繊維が絡み合いやすく、ウェブ、不織布、紡績糸などの繊維集合体としたときに嵩高くなる。本発明の繊維において捲縮率は７％以上であり、好ましくは１０％以上である。捲縮率が７％を下回るとカード工程での繊維同士のつながりが悪くなり、また、繊維集合体としたときの嵩高さが低く、他の繊維と混用した中綿などにおいて、十分な厚みのある形状が得られなくなる。
【００１０】本発明の架橋アクリレート系繊維の嵩高性としては、布団や衣類の中綿用に用いる場合、後述する比容積として好ましくは３５ｃｍ３／ｇ以上、より好ましくは４０ｃｍ３／ｇ以上を有していることが望ましい。
【００１１】本発明の架橋アクリレート系繊維の吸湿性能としては、他の繊維と混用した繊維構造物において、実用的な混率水準で有意な吸湿性能を得る観点から、後述する吸湿率として好ましくは１５％以上、より好ましくは２５％以上、さらに好ましくは３５％以上であることが望ましい。かかる吸湿率の上限は、特に限定されないものの、カルボキシル基導入量に限界があることから、概ね７０％が上限となる。
【００１２】本発明の架橋アクリレート系繊維の原料繊維であるアクリロニトリル系繊維は、アクリロニトリル系重合体から公知の方法に準じて製造される。該重合体の組成としては、アクリロニトリルが４０重量％以上であることが好ましく、より好ましくは５０重量％以上、さらに好ましくは８０重量％以上である。後述するように、アクリロニトリル系繊維を形成するアクリロニトリル系共重合体のニトリル基とヒドラジン系化合物等の窒素含有化合物を反応させることで、繊維中に架橋構造が導入される。架橋構造は繊維物性に大きく影響する。アクリロニトリルの共重合組成が少なすぎる場合には、架橋構造が少なくならざるを得なくなり、繊維物性が不十分となる可能性があるが、アクリロニトリルの共重合組成を上記範囲とすることで良好な結果を得られやすくなる。
【００１３】アクリロニトリル系重合体におけるアクリロニトリル以外の共重合成分としては、アクリロニトリルと共重合可能な単量体であれば特に限定されず、具体的にはメタリルスルホン酸、ｐ−スチレンスルホン酸等のスルホン酸基含有単量体及びその塩、（メタ）アクリル酸、イタコン酸等のカルボン酸基含有単量体及びその塩、スチレン、酢酸ビニル、（メタ）アクリル酸エステル、（メタ）アクリルアミド等の単量体などが挙げられる。
【００１４】捲縮率の高い架橋アクリレート系繊維を得るための方法として、原料繊維のアクリロニトリル系繊維を２種以上のアクリロニトリル系重合体を複合したものとする手段が有効である。例えば、アクリロニトリル重合割合に差がある２種のアクリロニトリル系重合体を複合したアクリロニトリル系繊維を原料繊維とすることで、各アクリロニトリル系重合体の領域における架橋構造の導入量に差ができ、加水分解処理時の収縮の度合いに差が発生して捲縮を発現させることが可能となる。アクリロニトリル系重合体の複合構造は、サイド・バイ・サイドに接合されたものでも、ランダムに混合されてなるものでも構わないが、２種のアクリロニトリル系重合体をサイド・バイ・サイドに接合したものが好ましい。この場合、十分な捲縮率を得るには、２種のアクリロニトリル系重合体のアクリロニトリル重合割合の差を好ましくは１〜１０％、さらに好ましくは１〜５％とし、２種のアクリロニトリル系重合体の複合比率を好ましくは２０／８０〜８０／２０、さらに好ましくは３０／７０〜７０／３０とする。
【００１５】また、本発明に採用するアクリロニトリル系繊維の形態としては、短繊維、トウ、糸、編織物、不織布等いずれの形態のものでもよく、また、製造工程中途品、廃繊維などでも採用できる。
【００１６】アクリロニトリル系繊維に架橋構造を導入するための架橋剤としては、従来公知のいずれの架橋剤も使用することができるが、窒素含有化合物を使用することが架橋反応の効率及び取扱いの容易さの点から好ましい。この窒素含有化合物は１分子中に２個以上の窒素原子を有することが必要である。１分子中の窒素原子の数が２個未満であると、架橋反応が生じないからである。かかる窒素含有化合物の具体例としては、架橋構造を形成しうるものであれば特に限定されないが、２個以上の１級アミノ基を有するアミノ化合物やヒドラジン系化合物が好ましい。２個以上の１級アミノ基を有するアミノ化合物としては、エチレンジアミン、ヘキサメチレンジアミンなどのジアミン系化合物、ジエチレントリアミン、３，３’−イミノビス（プロピルアミン）、Ｎ−メチル−３，３’−イミノビス（プロピルアミン）などのトリアミン系化合物、トリエチレンテトラミン、Ｎ，Ｎ’−ビス（３−アミノプロピル）−１，３−プロピレンジアミン、Ｎ，Ｎ’−ビス（３−アミノプロピル）−１，４−ブチレンジアミンなどのテトラミン系化合物、ポリビニルアミン、ポリアリルアミンなどであって２個以上の１級アミノ基を有するポリアミン系化合物などが例示される。また、ヒドラジン系化合物としては、水加ヒドラジン、硫酸ヒドラジン、塩酸ヒドラジン、臭化水素酸ヒドラジン、ヒドラジンカーボネートなどが例示される。なお、１分子中の窒素原子の数の上限は特に限定されないが、１２個以下であることが好ましく、さらに好ましくは６個以下であり、特に好ましくは４個以下である。１分子中の窒素原子の数が上記上限を超えると、架橋剤分子が大きくなり、繊維内に架橋構造を導入しにくくなる場合がある。
【００１７】架橋構造を導入する条件としては、特に限定されるものではなく、採用する架橋剤とアクリロニトリル系繊維との反応性や架橋構造の量、吸湿率、吸湿率差、繊維物性などを勘案し、適宜選定することができる。例えば、架橋剤としてヒドラジン系化合物を用いる場合は、ヒドラジン濃度として０．５〜４０重量％となるように上記のヒドラジン系化合物を添加した水溶液に、上述したアクリロニトリル系繊維を浸漬し、５０〜１２０℃、５時間以内で処理する方法などが挙げられる。
【００１８】架橋構造が導入された繊維には、アルカリ性金属化合物による加水分解処理が施される。該処理により、繊維中に存在しているニトリル基が加水分解され、カルボキシル基が形成される。具体的な処理条件としては、上述したカルボキシル基量などを勘案し、処理薬剤の濃度、反応温度、反応時間等の諸条件を適宜設定すればよいが、好ましくは０．５〜１０重量％、さらに好ましくは１〜５重量％の処理薬剤水溶液中、温度５０〜１２０℃で１〜１０時間処理する手段が工業的、繊維物性的にも好ましい。なお、上述の架橋導入処理および加水分解処理は、それぞれの処理薬剤を混合した水溶液を用いて、一括して処理することも可能である。
【００１９】ここで、カルボキシル基には、そのカウンターイオンが水素イオン以外の陽イオンである塩型カルボキシル基と、そのカウンターイオンが水素イオンであるＨ型カルボキシル基がある。その比率は任意に調整することが可能であるが、高い吸湿率を得るためにカルボキシル基の４０％以上を塩型カルボキシル基とすることが望ましい。
【００２０】塩型カルボキシル基を構成する陽イオンの種類としては、リチウム、ナトリウム、カリウムなどのアルカリ金属、マグネシウム、カルシウムなどのアルカリ土類金属、マンガン、銅、亜鉛、銀などのその他の金属、ＮＨ４、アミン等などの陽イオンが挙げられ、１種あるいは複数種を必要な特性に応じて選択することができる。特に、多価の金属イオンであるマグネシウム、カルシウム、亜鉛などを採用した場合には、捲縮率が高くなる傾向があり、好適である。例えば、２種のアクリロニトリル系重合体をサイド・バイ・サイドに接合したアクリロニトリル系繊維に対して、上述した架橋導入、加水分解を施して、カルボキシル基を形成し、カウンターイオンにマグネシウム、カルシウム、亜鉛等の多価金属イオンを選択すると捲縮率１０％以上の架橋アクリレート系繊維を得られやすくなる。
【００２１】塩型カルボキシル基とＨ型カルボキシル基との比率を上記の範囲に調整する方法としては、硝酸塩、硫酸塩、塩酸塩などの金属塩によるイオン交換処理、硝酸、硫酸、塩酸、蟻酸などによる酸処理、あるいは、アルカリ性金属化合物などによるｐＨ調整処理などを施す方法が挙げられる。
【００２２】また、本発明の架橋アクリレート系繊維おいては、繊維全体にカルボキシル基を存在させるようにすると、繊維の脆化や粘着性を抑制しつつ、より多くのカルボキシル基を導入することができるので、実用性が高く、吸湿性能も高い繊維とすることができる。多量のカルボキシル基を繊維の一部分に集中して存在させた場合、吸湿や吸水によってその部分が脆くなったり、粘着性を帯びたりすることがある。
【００２３】一方、カルボキシル基を繊維表層部のみに存在させた場合には、繊維中心部においては、カルボキシル基がほぼ存在しないため、吸湿等による脆化が抑えられて繊維がへたりにくくなり、嵩高性の向上に寄与できる。ただし、上述のように、繊維の脆化や粘着性の観点から、カルボキシル基量は抑制される。
【００２４】上述のようにして得られる本発明の架橋アクリレート系繊維は、高い吸湿率を有し、かつ実用的な嵩高さ及びカード加工性を得るために十分な捲縮を有する特徴を有するものである。このため、本発明の架橋アクリレート系繊維を繊維構造物の構成繊維として含有せしめた場合、その捲縮によって得られる嵩高さによって保温性が高められるとともに、体から発生する体液由来の蒸れ感が低減されて快適な湿度環境が実現されることが考えられる。
【００２５】本発明の架橋アクリレート系繊維は、単独で、あるいは、他の素材と組み合わせて繊維構造物を形成させることで、より有用なものとなる。かかる繊維構造物の外観形態としては、綿、糸、編地、織物、不織布、パイル布帛、紙状物等がある。該構造物内における本発明の架橋アクリレート系繊維の含有形態としては、他素材との混合により、実質的に均一に分布させたものや、複数の層を有する構造の場合には、いずれかの層（単数でも複数でも良い）に本発明の架橋アクリレート系繊維を集中して存在させたものや、夫々の層に本発明の架橋アクリレート系繊維を特定比率で分布させたもの等がある。
【００２６】本発明の繊維構造物において併用しうる他素材としては、特に制限はなく、公用されている天然繊維、有機繊維、半合成繊維、合成繊維が用いられ、さらには無機繊維、ガラス繊維等も用途によっては採用し得る。具体的な例としては、綿、麻、絹、羊毛、ナイロン、レーヨン、ポリエステル、アクリル繊維などを挙げることができる。また、併用される他素材は羽毛、樹脂、粒子等の素材であってもよい。
【００２７】本発明の繊維構造物は、上記に例示した外観形態、含有形態及び他素材の組合せとして、無数のものが存在する。いかなる構造物とするかは、最終製品の使用態様（例えばシーズン性、運動性や内衣か中衣か外衣か、フィルター、カーテンやカーペット、寝具やクッション、インソール等としての利用の仕方など）、要求される機能、かかる機能を発現することへの架橋アクリレート系繊維の寄与の仕方等を勘案して適宜決定される。例えば、繊維構造物が中綿の場合であれば、ポリエステル、羊毛、羽毛などとの組み合わせが挙げられる。布団用中綿の場合、本発明の架橋アクリレート系繊維と羽毛を重量比で５：９５〜７５：２５の割合で混用する事例が挙げられる。
【００２８】本発明の中綿の製造方法は、特に限定されるものではなく、従来公知の一般的な中綿の製造法を適用することができる。例えば、原料綿を解繊機で予備解繊・混合した後、カード機にてウェブ状に加工する方法を適用することができる。また、形態安定性を付与する目的でニードルパンチあるいはウォーターパンチ等の繊維を絡める工程、熱融着樹脂を使用した繊維間接着工程を追加してもよい。
【実施例】
【００２９】以下、実施例により本発明を具体的に説明する。実施例中の部及び百分率は、断りのない限り重量基準で示す。実施例中の特性の評価方法は以下の通りである。【００３０】（１）カルボキシル基量繊維試料約１ｇを、５０ｍｌの１ｍｏｌ／ｌ塩酸水溶液に３０分間浸漬する。次いで、繊維試料を、浴比１：５００で水に浸漬する。１５分後、浴ｐＨが４以上であることを確認したら、乾燥させる（浴ｐＨが４未満の場合は、再度水洗する）。次に、十分乾燥させた繊維試料約０．２ｇを精秤し（Ｗ１［ｇ］）、１００ｍｌの水を加え、さらに、１５ｍｌの０．１ｍｏｌ／ｌ水酸化ナトリウム水溶液、０．４ｇの塩化ナトリウムおよびフェノールフタレインを添加して撹拌する。１５分後、濾過によって試料繊維と濾液に分離し、引き続き試料繊維を、フェノールフタレインの呈色がなくなるまで水洗する。このときの水洗水と濾液をあわせたものを、フェノールフタレインの呈色がなくなるまで０．１ｍｏｌ／ｌ塩酸水溶液で滴定し、塩酸水溶液消費量（Ｖ１［ｍｌ］）を求める。得られた測定値から、次式によって全カルボキシル基量を算出する。カルボキシル基量［ｍｍｏｌ／ｇ］＝（０．１×１５−０．１×Ｖ１）／Ｗ１【００３１】（２）２０℃×６５％ＲＨ吸湿率繊維試料約２．５ｇを、熱風乾燥器で１０５℃、１６時間乾燥して重量を測定する（Ｗ２［ｇ］）。次に、該繊維試料を、温度２０℃、６５％ＲＨに調節した恒温恒湿器に２４時間入れる。このようにして吸湿した繊維試料の重量を測定する（Ｗ３［ｇ］）。これらの測定結果から、次式によって２０℃×６５％ＲＨ吸湿率を算出する。２０℃×６５％ＲＨ吸湿率［％］＝（Ｗ３−Ｗ２）／Ｗ２×１００【００３２】（３）捲縮率ＪＩＳ  Ｌ１０１５により測定、算出する。【００３３】（４）比容積（嵩高性）ＪＩＳ  Ｌ１０９７により測定、算出する。【００３４】（５）カード通過性繊維長７０ｍｍの試料繊維５０ｇを、温度３０±５℃、５０±１０％ＲＨに調節した室内で大和機工株式会社製サンプルローラーカード機（型番ＳＣ−３００Ｌ）を用いてカードウェブを作成する。得られたウェブ形状について下記の基準で評価する。○：絡合性が十分であり、斑のないウェブが得られる。△：絡合性がやや不足し、ウェブに斑ができる。×：絡合性が著しく不足して繊維同士が繋がらず、ウェブが得られない。【００３５】［実施例１］アクリロニトリル９０重量％、アクリル酸メチルエステル１０重量％のアクリロニトリル系重合体Ａｐ（３０℃ジメチルホルムアミド中での極限粘度［η］＝１．５）、アクリロニトリル８８重量％、酢酸ビニル１２重量％のアクリロニトリル系重合体Ｂｐ（［η］＝１．５）をそれぞれ４８重量％のロダンソーダ水溶液で溶解して、紡糸原液を調製した。特公昭３９−２４３０１号による複合紡糸装置にＡｐ／Ｂｐの複合比率が１／１となるようにそれぞれの紡糸原液を導き、常法に従って紡糸、水洗、延伸、捲縮、熱処理をして、単繊維繊度３．３ｄｔｅｘの重合体ＡｐとＢｐを複合させたサイド・バイ・サイド型原料繊維を得た。【００３６】該原料繊維に、水加ヒドラジンの２０重量％水溶液中で、９８℃×５時間架橋導入処理を行い、洗浄した。架橋導入された繊維を、３重量％硝酸水溶液中に浸漬��、９０℃×２時間酸処理を行った。続いて３重量％水酸化ナトリウム水溶液中で９０℃×２時間の加水分解処理を行い、３．５重量％硝酸水溶液で処理し、水洗した。得られた繊維を水に浸漬し、水酸化ナトリウムを添加してｐＨ１１に調整した後、繊維に含まれるカルボキシル基量の２倍に相当する硝酸マグネシウムを溶解させた水溶液に５０℃×１時間浸漬することによりイオン交換処理を実施し、水洗、乾燥することにより、Ｍｇ塩型カルボキシル基を有する実施例１の架橋アクリレート系繊維を得た。得られた繊維の評価結果を表１に示す。また、該繊維の赤外線吸収測定を行ったところ、ニトリル基に由来する２２５０ｃｍ−１付近の吸収が見られず、繊維全体でニトリル基の加水分解が進み、カルボキシル基が導入されたことが確認できた。【００３７】［実施例２、３］実施例１においてアクリロニトリル系重合体Ａｐ／Ｂｐの複合比率を表１に示す範囲で変化させること以外は同様にして、単繊維繊度３．３ｄｔｅｘのサイド・バイ・サイド型原料繊維を得た。この原料繊維を用いて、実施例１と同じ方法で架橋導入処理以降の処理を行い、Ｍｇ塩型カルボキシル基を有する実施例２及び３の架橋アクリレート系繊維を得た。これらの繊維の評価結果を表１に示す。また、これらの繊維の赤外線吸収測定においても、実施例１の架橋アクリレート系繊維と同様に、ニトリル基に由来する２２５０ｃｍ−１付近の吸収は見られなかった。【００３８】［実施例４］実施例１において、硝酸マグネシウムの代わりに、硝酸カルシウムを使用すること以外は同様にして、Ｃａ塩型カルボキシル基を有する実施例４の繊維を得た。該繊維の評価結果を表１に示す。【００３９】［実施例５］実施例１において得られたサイド・バイ・サイド型原料繊維に、水加ヒドラジン０．５重量％および水酸化ナトリウム２重量％を含有する水溶液中で、１００℃×１時間、架橋導入処理及び加水分解処理を同時に行い、８重量％硝酸水溶液で処理し、水洗した。得られた繊維を水に浸漬し、水酸化ナトリウムを添加してｐＨ９に調整した後、繊維に含まれるカルボキシル基量の２倍に相当する硝酸マグネシウムを溶解させた水溶液に５０℃×１時間浸漬することによりイオン交換処理を実施し、水洗、乾燥することにより、Ｍｇ塩型カルボキシル基を有する実施例５の繊維を得た。得られた繊維の評価結果を表１に示す。なお、かかる繊維の赤外線吸収測定においては、ニトリル基に由来する２２５０ｃｍ−１付近に吸収があり、繊維表層部においてはニトリル基の加水分解が進行しているが、繊維中心部においてはニトリル基が残存していることが確認された。【００４０】［比較例１］実施例１において、アクリロニトリル系重合体Ａｐを４８重量％のロダンソーダ水溶液で溶解した紡糸原液のみを用いること以外は同様にして、単繊維繊度３．３ｄｔｅｘの重合体Ａｐのみで構成された原料繊維を得た。この原料繊維を用いて、実施例１と同じ方法で架橋導入処理以降の処理を行い、比較例１の繊維を得た。該繊維の評価結果を表１に示す。【００４１】［実施例６］実施例１において、硝酸マグネシウムによるイオン交換処理を実施しないこと以外は同様にして、Ｎａ塩型カルボキシル基を有する実施例４の繊維を得た。該繊維の���価結果を表２に示す。【００４２】［比較例２］比較例１において、硝酸マグネシウムによるイオン交換処理を実施しないこと以外は同様にして、Ｎａ塩型カルボキシル基を有する比較例２の繊維を得た。該繊維の評価結果を表２に示す。【００４３】
【表１】
0006455680.tif 000002
【００４４】
【表２】
0006455680.tif 000003
【００４５】表１からわかるように、実施例１〜５は高い吸湿率と嵩高性を両立しているので、保温性を保持しながら調湿機能のある中綿として用いることが可能である。これに対して比較例１においては同等の吸湿率であるが嵩高性は低くなる。また、表２からわかるように、実施例６においては良好なカード加工性が得られるが、比較例２では捲縮率が低く、カード加工性が不良であった。